【手続補正書】
【提出日】平成23年12月6日(2011.12.6)
【手続補正１】
【補正対象書類名】特許請求の範囲
【補正対象項目名】全文
【補正方法】変更
【補正の内容】
【特許請求の範囲】
【請求項１】
以下の工程を含む、スキャフォールドを形成する方法：
連続ポリマー相および連続水相を含む両連続（bicontinuous）エマルジョンを形成するために、自己架橋可能な基を含むポリマー前駆体と水とを含む溶液中で相分離を誘導する工程；
少なくとも部分的に相互連結したマクロ孔を画定するポリマーを形成するために、該ポリマー前駆体を該エマルジョン中で該自己架橋可能な基を介して架橋する工程。
【請求項２】
前記ポリマー前駆体がセルロース誘導体である、請求項1記載の方法。
【請求項３】
前記セルロース誘導体が、自己連結可能な基を含む置換基により部分的に置換されている、請求項2記載の方法。
【請求項４】
前記セルロース誘導体がヒドロキシプロピルセルロース誘導体である、請求項2記載の方法。
【請求項５】
前記セルロース誘導体がメチルセルロース誘導体である、請求項2記載の方法。
【請求項６】
マクロ孔を画定しかつ置換基で部分的に置換されたヒドロキシプロピルセルロースを含むポリマーを含むスキャフォールドであって、
該置換基が自己架橋可能な基を含み、該部分的に置換されたヒドロキシプロピルセルロースが該自己架橋可能な基を介して架橋され、該マクロ孔の平均孔径が50マイクロメートルより大きくかつ該マクロ孔が少なくとも部分的に相互連結されている、スキャフォールド。
【請求項７】
前記自己架橋可能な基が炭素-炭素不飽和二重結合を含む、請求項6記載のスキャフォールド。
【請求項８】
以下の工程を含む、スキャフォールドを形成する方法：
連続ポリマー相が、置換基で部分的に置換されたヒドロキシプロピルセルロースを含み、該置換基が自己架橋可能な基を含む、連続水相および該連続ポリマー相を含む両連続エマルジョンを形成する工程；
少なくとも部分的に相互連結した孔を画定するポリマーを形成するために、該部分的に置換されたヒドロキシプロピルセルロースを該自己架橋可能な基を介して架橋する工程。
【請求項９】
前記置換基がアリルイソシアネートを含む、請求項8記載の方法。
【手続補正２】
【補正対象書類名】明細書
【補正対象項目名】０００５
【補正方法】変更
【補正の内容】
【０００５】
従って、本発明の一つの局面によれば、マクロ孔を画定しかつ置換基で部分的に置換されたヒドロキシプロピルセルロースを含むポリマーを含むスキャフォールドであって、置換基が自己架橋可能な基を含み、部分的に置換されたヒドロキシプロピルセルロースが自己架橋可能な基を介して架橋され、マクロ孔の平均孔径が50マイクロメートルより大きくかつ該マクロ孔が少なくとも部分的に相互連結されている、スキャフォールドが提供される。ポリマーは、約50％またはそれ以上の相互連結多孔度を有し得る。ポリマーは、約80％またはそれ以上の全多孔度を有し得る。マクロ孔は、50マイクロメートルよりも大きい値で、例えば約90または約100マイクロメートルでピークに達する孔径分布を有し得る。ポリマーは、約85％の平衡含水量を有し得る。ポリマーは、水和状態において、約10〜約20kPaのヤング率を有し得る。自己架橋可能な基は炭素-炭素不飽和二重結合を含み得る。置換基は、アリルイソシアネート、メタクリル酸、アクリル酸、またはグリシジルメタクリレートを含み得る。部分的に置換されたヒドロキシプロピルセルロースは、約2.5未満、例えば約2.1の置換度を有し得る。ポリマーは、例えば水和状態にある場合、ゲルであり得る。
【手続補正３】
【補正対象書類名】明細書
【補正対象項目名】０００７
【補正方法】変更
【補正の内容】
【０００７】
本発明の更なる一局面によれば、以下の工程を含む、スキャフォールドを形成する方法が提供される：連続ポリマー相および連続水相を含む両連続エマルジョンを形成するために、自己架橋可能な基を含むポリマー前駆体と水とを含む溶液中で相分離を誘導する工程；少なくとも部分的に相互連結したマクロ孔を画定するポリマーを形成するために、ポリマー前駆体をエマルジョン中で自己架橋可能な基を介して架橋する工程。ポリマー前駆体は、セルロース誘導体であり得る。セルロース誘導体は、メチルセルロース誘導体、またはアリルイソシアネートにより部分的に置換されたヒドロキシプロピルセルロース等のヒドロキシプロピルセルロース誘導体であり得る。セルロース誘導体は、自己連結可能な基を含む置換基により部分的に置換されていてもよい。自己架橋可能な基は、炭素-炭素不飽和二重結合を含み得る。置換基は、アリルイソシアネート、メタクリル酸、アクリル酸、またはグリシジルメタクリレートを含み得る。ポリマー前駆体は感熱性であり得、かつ前記相分離を誘導する工程は溶液を加熱する工程を含み得る。ポリマー前駆体はpH感受性であり得、かつ前記相分離を誘導する工程は溶液のpHを変化させる工程を含み得る。架橋する工程は、前記エマルジョンにγ線を照射する工程を含み得る。ポリマーは、例えば水和状態にある場合、ゲルであり得る。
【手続補正４】
【補正対象書類名】明細書
【補正対象項目名】０００９
【補正方法】変更
【補正の内容】
【０００９】
本発明の他の局面および特徴は、添付図面と共に本発明の特定の態様の以下の説明を検討することにより、当業者には明らかになると考えられる。
[本発明1001]
マクロ孔を画定しかつ置換基で部分的に置換されたヒドロキシプロピルセルロースを含むポリマーを含むスキャフォールドであって、
該置換基が自己架橋可能な基を含み、該部分的に置換されたヒドロキシプロピルセルロースが該自己架橋可能な基を介して架橋され、該マクロ孔の平均孔径が50マイクロメートルより大きくかつ少なくとも部分的に相互連結されている、スキャフォールド。
[本発明1002]
前記ポリマーが約50％またはそれ以上の相互連結多孔度を有する、本発明1001のスキャフォールド。
[本発明1003]
前記ポリマーが約80％またはそれ以上の全多孔度を有する、本発明1001または本発明1002のスキャフォールド。
[本発明1004]
前記マクロ孔が、50マイクロメートルよりも大きい値でピークに達する孔径分布を有する、本発明1001〜1003のいずれかのスキャフォールド。
[本発明1005]
前記マクロ孔が、約90マイクロメートルでピークに達する孔径分布を有する、本発明1001〜1003のいずれかのスキャフォールド。
[本発明1006]
前記マクロ孔が、約100マイクロメートルでピークに達する孔径分布を有する、本発明1001〜1003のいずれかのスキャフォールド。
[本発明1007]
前記ポリマーが約85％の平衡含水量を有する、本発明1001〜1006のいずれかのスキャフォールド。
[本発明1008]
前記ポリマーが、水和状態において約10〜約20kPaのヤング率を有する、本発明1001〜1007のいずれかのスキャフォールド。
[本発明1009]
前記自己架橋可能な基が炭素-炭素不飽和二重結合を含む、本発明1001〜1008のいずれかのスキャフォールド。
[本発明1010]
前記置換基がアリルイソシアネートを含む、本発明1001〜1009のいずれかのスキャフォールド。
[本発明1011]
前記置換基が、メタクリル酸、アクリル酸、またはグリシジルメタクリレートを含む、本発明1001〜1009のいずれかのスキャフォールド。
[本発明1012]
前記部分的に置換されたヒドロキシプロピルセルロースが約2.5未満の置換度を有する、本発明1001〜1011のいずれかのスキャフォールド。
[本発明1013]
前記部分的に置換されたヒドロキシプロピルセルロースが約2.1の置換度を有する、本発明1001〜1011のいずれかのスキャフォールド。
[本発明1014]
前記ポリマーがゲルである、本発明1001〜1013のいずれかのスキャフォールド。
[本発明1015]
以下の工程を含む、スキャフォールドを形成する方法：
連続ポリマー相が、置換基で部分的に置換されたヒドロキシプロピルセルロースを含み、該置換基が自己架橋可能な基を含む、連続水相および該連続ポリマー相を含む両連続（bicontinuous）エマルジョンを形成する工程；
少なくとも部分的に相互連結した孔を画定するポリマーを形成するために、該部分的に置換されたヒドロキシプロピルセルロースを該自己架橋可能な基を介して架橋する工程。
[本発明1016]
前記置換基がアリルイソシアネートを含む、本発明1015の方法。
[本発明1017]
前記置換基がメタクリル酸、アクリル酸、またはグリシジルメタクリレートを含む、本発明1015の方法。
[本発明1018]
前記孔がマクロ孔を含む、本発明1015〜1017のいずれかの方法。
[本発明1019]
前記架橋する工程が、前記エマルジョンにγ線を照射する工程を含む、本発明1015〜1018のいずれかの方法。
[本発明1020]
前記架橋する工程が、少なくとも約90重量％の前記部分的に置換されたヒドロキシプロピルセルロースを前記エマルジョン中で架橋する工程を含む、本発明1015〜1019のいずれかの方法。
[本発明1021]
前記ポリマーを凍結乾燥することにより前記孔から水を除去する工程を含む、本発明1015〜1020のいずれかの方法。
[本発明1022]
前記凍結乾燥後、前記ポリマーが約50％またはそれ以上の相互連結多孔度を有し、かつ前記孔が50マイクロメートルよりも大きい平均孔径を有する、本発明1021の方法。
[本発明1023]
前記エマルジョンが、約80〜約90重量％の前記水相および約10〜約20重量％の前記ポリマー相を含む、本発明1015〜1022のいずれかの方法。
[本発明1024]
前記部分的に置換されたヒドロキシプロピルセルロースが、約2.5またはそれ未満の置換度を有する、本発明1015〜1023のいずれかの方法。
[本発明1025]
前記部分的に置換されたヒドロキシプロピルセルロースが、約2.1の置換度を有する、本発明1015〜1024のいずれかの方法。
[本発明1026]
前記ポリマーがゲルである、本発明1015〜1025のいずれかの方法。
[本発明1027]
前記エマルジョンが、水と前記部分的に置換されたヒドロキシプロピルセルロースとを含む溶液を熱処理に供することにより形成される、本発明1015〜1026のいずれかの方法。
[本発明1028]
前記熱処理が、約313Kの温度における約5分間の熱処理を含む、本発明1015〜1027のいずれかの方法。
[本発明1029]
以下の工程を含む、スキャフォールドを形成する方法：
連続ポリマー相および連続水相を含む両連続エマルジョンを形成するために、自己架橋可能な基を含むポリマー前駆体と水とを含む溶液中で相分離を誘導する工程；
少なくとも部分的に相互連結したマクロ孔を画定するポリマーを形成するために、該ポリマー前駆体を該エマルジョン中の該自己架橋可能な基を介して架橋する工程。
[本発明1030]
前記ポリマー前駆体がセルロース誘導体である、本発明1029の方法。
[本発明1031]
前記セルロース誘導体がメチルセルロース誘導体である、本発明1030の方法。
[本発明1032]
前記セルロース誘導体がヒドロキシプロピルセルロース誘導体である、本発明1030の方法。
[本発明1033]
前記ヒドロキシプロピルセルロース誘導体が、アリルイソシアネートにより部分的に置換されたヒドロキシプロピルセルロースである、本発明1032の方法。
[本発明1034]
前記セルロース誘導体が、自己連結可能な基を含む置換基により部分的に置換されている、本発明1030〜1032のいずれかの方法。
[本発明1035]
前記自己架橋可能な基が炭素-炭素不飽和二重結合を含む、本発明1034の方法。
[本発明1036]
前記置換基が、アリルイソシアネート、メタクリル酸、アクリル酸、またはグリシジルメタクリレートを含む、本発明1034の方法。
[本発明1037]
前記ポリマー前駆体が感熱性であり、かつ前記相分離を誘導する工程が前記溶液を加熱する工程を含む、本発明1029〜1036のいずれかの方法。
[本発明1038]
前記ポリマー前駆体がpH感受性であり、かつ前記相分離を誘導する工程が前記溶液のpHを変化させる工程を含む、本発明1029の方法。
[本発明1039]
前記架橋する工程が、前記エマルジョンにγ線を照射する工程を含む、本発明1029〜1038のいずれかの方法。
[本発明1040]
前記ポリマーがゲルである、本発明1029〜1039のいずれかの方法。